(57)【要約】【課題】ハードディスクなどの研磨布として研磨したり、電子機器などを清掃するためのワイピングクロスとして使用した際に、オリゴマーなどを由来とする自己発塵微粒子や溶媒などにより抽出される低分子量物質の発生が少なく、またハードディスク表面や精密な電子部品を傷つけることのない研磨清掃用に適した分割型複合繊維を得ること。【解決手段】白色顔料を含まない、芳香族ポリアミドおよび脂肪族ポリアミドとからなるポリアミド樹脂組成物及び当該ポリアミド樹脂組成物と親和性がなく白色顔料を含まないポリエステル樹脂からなることを特徴とする分割型複合繊維。【選択図】図３
2008303524.tif 000002
【特許請求の範囲】
【請求項１】
白色顔料を含まない、芳香族ポリアミドおよび脂肪族ポリアミドとからなるポリアミド樹脂組成物及び当該ポリアミド樹脂組成物と親和性がなく白色顔料を含まないポリエステル樹脂からなることを特徴とする分割型複合繊維。
【請求項２】
芳香族ポリアミドが、脂肪族ジカルボン酸と芳香族ジアミンを主要な構造単位とするポリアミドである請求項１記載の分割型複合繊維。
【請求項３】
芳香族ポリアミドがメタキシリレンジアミンとアジピン酸とから得られる樹脂（ナイロンＭＸＤ６ポリマー）、εカプロラクタムから得られる樹脂（脂肪族ポリアミドがナイロン６）ポリマーである請求項１記載の分割型複合繊維。
【請求項４】
ナイロンＭＸＤ６ポリマーとナイロン６ポリマーの重量比率が３５：６５〜７０：３０である請求項３記載の分割型複合繊維。
【請求項５】
請求項１〜４いずれか一項記載の分割型複合繊維からなる繊維構造物。
【請求項６】
織物又は編物である請求項５記載の繊維構造物。
【請求項７】
請求項５又は６記載の繊維構造物からなるワイピングクロス。
【請求項８】
請求項１〜４記載のいずれかの分割型複合繊維を用いて繊維構造物を製造する工程（１）、及び、前記工程（１）により得られた繊維構造物をアルカリ溶解処理を施して分割型複合繊維を割繊する工程からなることを特徴とする繊維構造物の製造方法。
【請求項９】
更に、請求項８によって得られた織編物を熱処理する工程（３）を有する繊維構造物の製造方法。
【請求項１０】
更に、請求項８又は９記載の製造方法により得られた繊維構造物を、所望の大きさにカットし、純水により洗浄を行う工程を有するワイピングクロスの製造方法。
【発明の詳細な説明】
【技術分野】
【０００１】
本発明は、ワイピングクロスなどの清掃具、またハードディスクなどの精密機械を研磨したり、清掃したりする際に、対象部品を傷つけず、精度良く行うのに適した分割型複合繊維に関する。
【背景技術】
【０００２】
従来より、洗浄布用途、衣料用等の各種の分野において、高密度、嵩高の布帛が要求されており、検討がなされてきた。このような布帛が使用される洗浄布用途としては、眼鏡拭き、洗顔用等の一般洗浄用途；ハードディスク等の電子部品の研磨、ハードディスク製造工程上の清掃用途等の精密機器用途においてこのような布帛が使用されている。
【０００３】
これらの用途のうち、電子部品を研磨する用途では、基布としてポリエステルなどの不織布を用い、ウレタン樹脂などを銀面として表面に含浸させた人工皮革や、ポリエステルとポリアミドなどの複合繊維を布帛形成後に分割処理してマイクロファイバー化させた研磨布などが用いられている。
【０００４】
たとえば、ハードディスクなどは近年その大容量化が進み、１００ＧＢ以上の製品が一般的となっている。また、同時にハードディスクの小型化も顕著に進み、大容量化と小型化を同時に満足するためには、そのディスク表面を精密に研磨することが必要である。
【０００５】
この要求に対して、ポリアミドとポリエステルからなる分割型複合繊維は、物理的、化学的処理により両成分に分割することができ、得られるマイクロファイバーは、安価であり精密な研磨に適した性能を有している。例えば、特許文献１ではポリエステルとポリアミドの複合繊維を分割処理後に高密度化し、特定の打ち込み本数、カバーファクターにてハードディスクの研磨に適したワイピングクロスが提案されている。
【０００６】
分割型複合繊維の分割の方法は、例えば、特許文献２、特許文献３、特許文献４にポリアミドの膨潤・収縮によるものが開示されている。特に、特許文献３の発明には、ポリアミドの膨潤・収縮を大きくすることにより繊維構造物を高密度化させることが記載されている。
【０００７】
【特許文献１】特開２０００−３０３３００号公報
【特許文献２】特公昭５３−３５６３３号公報
【特許文献３】特公昭６１−３７３８３号公報
【特許文献４】特開平４−２７２２２３号公報
【発明の開示】
【発明が解決しようとする課題】
【０００８】
ところが、これらは用いるポリアミドが通常のものの場合は、主にベンジルアルコールのようなポリアミドを膨潤・収縮させる特殊な処理剤を用いなければ、ポリアミドの膨潤・収縮に限界があり、割繊性は十分なものではない。また、得られる繊維構造物の緻密さや嵩高性は、近年要求されているより高い水準でのワイピング性能には対応できない場合がある。
【０００９】
ベンジルアルコールのような処理剤によるポリアミドの膨潤・収縮による分割方法では、主にポリエステル中に含有するオリゴマーなどが溶出することによって析出した、自己発塵微粒子が発生するため、不純物の混入によって電子部品の生産性に影響することとなる。よって、研磨布やワイピング清掃具の繊維素材自体から発生する自己発塵微粒子、溶媒などにより抽出される低分子量物質等の低減が強く求められている。
【００１０】
さらに、これらに使用されている分割型複合繊維は、汎用ポリエステル繊維やポリアミド繊維に使用する艶消し剤として、二酸化チタン等の白色顔料が少なからず含有している樹脂を原料に用いられることが通常であり、ハードディスクを精密に研磨する際には、この二酸化チタンがハードディスク表面を傷つけることがある。
【００１１】
したがって、本発明は、上記のような問題点を解消し、ハードディスクなどの研磨布として研磨したり、電子機器などを清掃するためのワイピングクロスとして使用した際に、オリゴマーなどを由来とする自己発塵微粒子や溶媒などにより抽出される低分子量物質の発生が少なく、またハードディスク表面や精密な電子部品を傷つけることのない研磨清掃用に適した分割型複合繊維、織編物およびワイピングクロスを得ることを目的とする。
【課題を解決するための手段】
【００１２】
上記の目的を達成するため、本発明は、白色顔料を含まない、芳香族ポリアミドおよび脂肪族ポリアミドとからなるポリアミド樹脂組成物及び当該ポリアミド樹脂組成物と親和性がなく白色顔料を含まないポリエステル樹脂からなることを特徴とする分割型複合繊維を要旨とする。
【００１３】
本発明の好ましい態様として、上記芳香族ポリアミドが、脂肪族ジカルボン酸と芳香族ジアミンを主要な構造単位とするポリアミドであるものが挙げられる。
【００１４】
本発明の好ましい態様として、芳香族ポリアミドがメタキシリレンジアミンとアジピン酸とから得られる樹脂（ナイロンＭＸＤ６ポリマー）、脂肪族ポリアミドがεカプロラクタムから得られる樹脂（ナイロン６）であるものが挙げられる。
【００１５】
本発明のより好ましい態様として、上記ポリアミド成分のナイロンＭＸＤ６とナイロン６の重量混合比率が３５：６５〜７０：３０であるものがあげられる。特に好ましい態様として、上記ポリアミド成分のナイロンＭＸＤ６とナイロン６の重量混合比率が４５：５５〜５５：４５であるものが挙げられる。
【００１６】
本発明は、上記分割型複合繊維からなる繊維構造物でもある。上記繊維構造物は、織物又は編物であることが好ましい。また本発明は上記分割型複合繊維からなるワイピングクロスでもある。
【００１７】
また、本発明は、上述した分割型複合繊維を用いて繊維構造物を製造する工程（１）、及び、前記工程（１）により得られた繊維構造物をアルカリ溶解処理を施して分割型複合繊維を割繊する工程からなることを特徴とする繊維構造物の製造方法でもある。上記繊維構造物の製造方法は、更に、上述した工程によって得られた織編物を熱処理する工程（３）を有する繊維構造物の製造方法であってもよい。さらに、これらの織編物を、所望の大きさにカットし、純水により洗浄を行うワイピングクロスの製造方法でもある。
【発明の効果】
【００１８】
本発明の分割型複合繊維は、ポリアミド成分として、芳香族ポリアミドと脂肪族ポリアミドとのポリアミド樹脂組成物を用いているため、ポリアミド成分の収縮性能が大きい。
従来のベンジルアルコール処理は、ポリアミドを膨潤・収縮させることによって複数成分に分割させるが、本発明の分割型複合繊維は収縮性能の大きいポリアミド成分を用いるため、通常一般的な加工工程で実施されているアルカリ水溶液による減量加工の加熱条件で、十分な収縮性能を得ることができる。そして得られる繊維構造物は、緻密性、嵩高性に富み、ハードディスクの研磨に適したワイピング性能を有する。また、白色顔料を含まないものであるので、ハードディスクなどの精密機械を研磨する際にも研磨対象部品を傷つけることを防止する。
【００１９】
本発明は、ポリアミド樹脂組成物と親和性のない繊維形成性ポリマーとして、ポリエステル樹脂を用いる。ポリエステル樹脂であれば、通常一般的な加工工程で実施されているアルカリ水溶液による減量加工を施すことによってポリエステル成分の一部が溶解し、加熱されたアルカリ水溶液がポリアミド成分を加熱することにより、十分な収縮性能を得ることができる。また、主にポリエステルに含まれているオリゴマーなどが溶出することによって析出した自己発塵微粒子や低分子量物質が、アルカリ水溶液によって溶解除去されるため、製品中の自己発塵粒子数を低減できる。
【発明を実施するための最良の形態】
【００２０】
以下、本発明を詳細に説明する。
まず、本発明の分割型複合繊維はポリアミド樹脂組成物およびポリエステル樹脂とから構成される。
上記ポリアミド樹脂組成物は、芳香族ポリアミドおよび脂肪族ポリアミドとからなる。
この組み合わせからなるポリアミド樹脂組成物は収縮性能が大きいため、低濃度のベンジルアルコール、或いは膨潤作用のないアルコール以外の処理剤（例えば、アルカリ溶解処理、熱水処理）でも良好な割繊性を示す。そして処理後の繊維構造物は、緻密性、嵩高性に富むことから、ハードディスクなどの研磨・清掃に適したワイピング性能を有する。一方、ポリアミド成分が芳香族ポリアミドのみ、あるいは脂肪族ポリアミドのみの場合、収縮性能が小さいため、良好なワイピング性能を得ることができない。更に収縮性能が高いために、高い収縮が得られ、一方、上記ポリアミド樹脂組成物ほど収縮性能が高くないポリエステル樹脂と組合わせて使用していることから、高い収縮率による緻密性が得られる一方で、嵩高性も得ることができるものである。
【００２１】
上記脂肪族ポリアミドとしては、公知の繊維形成性ポリアミドがあげられ、具体的には、ナイロン６、ナイロン６６、ナイロン４などがあげられる。当該ポリアミドの分子量は繊維形成が可能であれば特に限定するものではない。なおナイロン６は大量に製造されてコスト的に有利であり本発明に好ましく用いられる。
【００２２】
上記芳香族ポリアミドは、脂肪族ジカルボン酸と芳香族ジアミンを主要な構造単位とするポリアミドであることが好ましい。このような芳香族ポリアミドは、収縮性能がより大きくなるため、割繊処理後に得られる繊維構造物は、緻密性及び嵩高性を得ることができる。このような芳香族ポリアミドとしては、メタキシリレンジアミンとアジピン酸とから得られる樹脂（ナイロンＭＸＤ６ポリマー）等を挙げることができる。なかでも、収縮性能の点からナイロンＭＸＤ６ポリマーが好ましい。
【００２３】
また本発明のポリアミド樹脂組成物は、芳香族ポリアミドがナイロンＭＸＤ６ポリマー、脂肪族ポリアミドがナイロン６であることが特に好ましい。このものは収縮性能が特に大きいため、割繊処理後に得られる繊維構造物は、特に良好なワイピング性能を得ることができる。また、この場合には、ナイロンＭＸＤ６とナイロン６の重量混合比率がそれぞれ３５：６５〜７０：３０であることがより好ましく、４５：５５〜５５：４５であることが特に好ましい。
【００２４】
また、芳香族ポリアミドと脂肪族ポリアミドとは、脂肪族ポリアミドがより粘度の高いものであることが好ましい。原因は不明であるが、このようにすることでより良好な収縮性能を得ることができる。より具体的には、９５．８％濃硫酸を溶媒として測定した２５℃における相対粘度の差が０．２以上、０．４以下で脂肪族ポリアミドが高粘度であることが好ましい。
【００２５】
本発明の分割型複合繊維は、上記ポリアミド樹脂組成物と、ポリエステル樹脂からなる。これらを組み合わせた分割型複合繊維は、上記ポリアミド樹脂組成物にアルカリ溶解加工を施した際にポリエステルの一部が溶解することによって、割繊される。更に、このようなアルカリ溶解加工工程による加熱又は別個に行われる熱処理によって加熱されることによって、ポリアミド樹脂が十分に収縮し、高密度で嵩高い繊維構造物とすることができる。このような繊維構造物は、優れたワイピング性を得ることができる。また、主にポリエステルに含まれているオリゴマーなどを由来とする自己発塵微粒子や低分子量物質が、アルカリ水溶液によって溶解除去されるため、該製品中の自己発塵粒子数を低減できる。
【００２６】
更に、ベンジルアルコールによる処理を行うことなく、割繊することができる、という利点も有する。すなわち本発明の複合繊維は、ポリアミド成分の収縮性能が高いものであることから、効率よく割繊することができ、このために通常の分割繊維において行われるベンジルアルコール処理を行うことなく良好な割繊性が得られるという利点をも有するものである。
【００２７】
上記ポリエステル樹脂としては、ポリエチレンテレフタレート、ポリブチレンテレフタレート、ポリエチレンオキシベンゾエート、ポリ１，４−ジメチルシクロヘキサンテレフタレート、およびそれらを主成分とするコポリエステル等があげられる。この他のポリマーも適宜用いることができる。汎用性及び繊維物性の点から、ポリエチレンテレフタレートが好ましい。
【００２８】
上記ポリアミド樹脂組成物および上記ポリエステル樹脂は、白色顔料を含まないものである。ここで白色顔料を含まないという意味は、糸の光沢を抑えたり紡糸操業性等を良好にするために通常添加する二酸化チタン等の白色顔料を積極的に添加しないという主旨である。製造・加工工程でコンタミなどで微量含有する場合もある。このような場合でも、一般的な灰分測定法による分析値がポリマー中５０ｐｐｍ未満であれば、ハードディスク研磨、清掃時に表面を傷付けることはなく、好ましい。
【００２９】
本発明の分割型複合繊維の繊度は、特に限定されず、紡糸可能な範囲で適宜決定することができる。製品のワイピング性能に影響を及ぼす繊維の収縮性能の点から、経糸および緯糸の総繊度が３０〜３００ｄｔｅｘであることが好ましい。より好ましくは４０〜２００ｄｔｅｘ、特に好ましくは５０〜１５０ｄｔｅｘである。ただし、繊度が小さすぎる場合は糸としての収縮性能が小さいものとなるため、十分に収縮し得る繊度とすることが好ましい。
【００３０】
また本発明の分割型複合繊維の単糸繊度はどのようなものでもよいが、分割割繊後の成分の少なくとも一部、好ましくは全部が、０．５ｄｔｅｘ以下の繊度であるような超極細繊維であれば、得られる繊維構造物はより柔軟性、緻密性に優れ、研磨性能や清掃性能に好適なものとなる。
【００３１】
本発明の分割型複合繊維の断面形状は、上記ポリアミド樹脂組成物と、ポリエステル樹脂とが単一繊維の横断面において、一方の成分が他方の成分を完全に包含しない形状で、単一繊維の長手方向に沿って接合されている形であることが好ましい。具体的には、図１のようなサイドバイサイド型分割型複合繊維、図２のようなサイドバイサイド繰返し型分割型複合繊維、図３、図４のような放射状と放射状を補完する形状に接合された放射型分割型複合繊維、図５のような中空環状型分割型複合繊維等が例としてあげられる。
【００３２】
なお、ワイピングクロスとしては、放射状分割型複合繊維や中空環状型複合繊維が好適に用いられる。特に、ナイロンＭＸポリマーおよび脂肪族ポリアミドと、ポリエステルとの分割型複合繊維において、放射型分割型複合繊維では、図４の放射状部により８個以上など多数の放射状部に分割される場合などでも、ベンジルアルコールなどの膨潤剤を使用せずとも、アルカリ溶解処理および熱処理により、分割割繊して収縮できるのでポリエステルの不純物を除去することができ、自己発塵や残留イオンが少なく、清掃性能に優れたものとなる。
【００３３】
本発明の分割型複合繊維の割繊処理方法としては、アルカリ溶解による方法がある。加熱したアルカリ水溶液中に本発明の分割型複合繊維を浸し、ポリエステルの一部を溶解させ、同時にポリアミド成分を収縮させることによって割繊させる方法である。その際に主にポリエステル樹脂に含まれているオリゴマーなどを由来とする自己発塵微粒子や低分子量物質が、アルカリ水溶液によって溶解除去されるため、該製品中の自己発塵粒子数を低減できる。
【００３４】
アルカリ溶解による処理の条件は、一般的にポリエステル繊維構造物の減量加工で実施されている方法であり、例えば、０．５％〜５．０％の水酸化ナトリウム水溶液を使用する方法を挙げることができる。より好ましくは１．０％〜３．０％、特に好ましくは、１．０％〜２．０％である。処理温度は８５℃〜１００℃が好ましく、９０℃〜９８℃がより好ましい。
【００３５】
本発明の繊維構造物は、上述した分割型複合繊維からなるものである。繊維構造物としては糸条、糸束、織物、編物、不織布を挙げることができ、なかでも織物又は編物であることが好ましい。本発明の繊維構造物は、上述した分割型複合繊維から繊維構造物を製造した後、上述したような処理を施すことによって、分割型複合繊維を割繊し、更に必要に応じて熱処理等を行うことによって得られたものであることが好ましい。
【００３６】
本発明の繊維構造物が織物である場合、織組織としては、平織、朱子織、斜文織等を挙げることができる。より緻密な織物とすることができる点から、朱子織とすることが好ましい。また、ワイピングクロスとして使用する場合には、たとえば、平織、朱子織、斜文織が好ましい。
【００３７】
本発明の繊維構造物は、構成する繊維のすべてが上記分割型複合繊維からなるものであってもよく、３０％以下の割合で上記分割型複合繊維以外の繊維を使用したものであってもよい。
【００３８】
織物である本発明の繊維構造物をクリーンルームで使用するワイピングクロスとして使用する場合の、好適な仕上げカバーファクターを例示する。平織の場合、経１０００以上、緯８００以上が好ましく、朱子織の場合は、経１５００以上、緯１０００以上が好まし好ましい。
【００３９】
本発明の分割型複合繊維を使用すると、上述した高いカバーファクターを有する繊維構造物を得ることができる、という利点も有する。すなわち、上述したようにポリアミド樹脂として芳香族ポリアミドおよび脂肪族ポリアミドからなるポリアミド樹脂組成物を使用することで、高い収縮性を得ることができる。このため、上記繊維構造物を割繊した後、熱処理を行うことによって、繊維構造物を収縮させることで、上記カバーファクターを得ることができる。このようにして収縮させた繊維構造物は、織編物である場合は表面はポリエステル、中にポリアミドという状態となる。
【００４０】
本発明の繊維構造物が編物である場合、経編、緯編のいずれであってもよい。具体的には、緯編組織が好ましく、ワイピングクロスとして使用する場合は、たとえばインターロック組織が好ましい。編物である本発明の繊維構造物をクリーンルームで使用するワイピングクロスとして使用する場合は、たとえばウェール数が７０〜１００本／インチ、コース数７０〜１００本／インチとすることが好ましい。またトリコットの場合は、２８Ｇ程度を用いるのが好適である。また、フロント糸、バック糸、ミドル糸のすべてに上記分割型繊維を使用するものであっても、一部のみを分割型繊維とするものであってもよいが、少なくともフロントとバックに使用することがより好ましい。
【００４１】
本発明の繊維構造物は、ワイピングクロスとして使用することができる。本発明のワイピングクロスは、ハードディスク等の製造工程に用いるなど、クリーンルーム内での精密機器の使用においても、優れたワイピング性能を有する。また、ひも状、テープ状、正方形等、所定の大きさ、形状にカットしたものとすることができる。
【００４２】
次に、本発明の分割型複合繊維の製造方法を具体的に説明する。
まず、上記芳香族ポリアミドと上記脂肪族ポリアミドを準備する。これらを混合して、ポリアミド樹脂組成物を製造する。この混合方法は特に限定するものではないが、たとえば、これらのチップを容器中でかき混ぜたり、混練したりすることができる。
【００４３】
そして、得られたポリアミド樹脂組成物と上記ポリエステル樹脂を紡糸して延撚等により延伸する。なお、紡糸方法、延撚方法は特に限定するものではなく、コンベンショナル方法での紡糸後に延撚する方法や、紡糸直接延伸法などを適宜決定できる。また延伸方法も特に限定するものではなく、一段延伸や多段延伸など適宜決定することができる。
【００４４】
そして、紡糸条件は、ポリマーの相対粘度や操業性の観点から適宜決定することができる。たとえば、ポリアミド成分として、相対粘度が２．０〜３．０のナイロン６ポリマーと、相対粘度２．７前後のナイロンＭＸＤ６ポリマーを混合して、ポリマー樹脂組成物を製造する。ついで、ポリエステルとして極限粘度０．６〜０．７のポリエチレンテレフタレートを用いて、コンベンショナル法にて溶融紡糸して未延伸糸を得る。この場合、押出し温度は２８０〜２９５℃が好ましく、２８３〜２９２℃が特に好ましい。また、紡糸巻取り速度は５００〜２，０００ｍ／ｍｉｎが好ましく、８００〜１，７００ｍ／ｍｉｎが特に好ましい。
【００４５】
なお、コンベンショナル法によって巻き取られた後の延撚条件は特に限定するものではない。一段延伸、多段延伸や、ローラーヒーター／ローラーヒーターの延伸、ローラーヒーター／プレートヒーターの延伸など、適宜決定することができる。
【００４６】
たとえば、上記のコンベンショナル法での溶融紡糸によって得られた未延伸糸を延撚する場合、ローラーヒーターとプレートヒーターを用いるなら、ローラーヒーターは６０℃〜９０℃が好ましく、７０℃〜８５℃が特に好ましい。そしてプレートヒーターは１３０℃〜１７０℃が好ましく、１４５℃〜１６０℃が特に好ましい。
【００４７】
延伸倍率は紡糸速度に合わせて設定するのが好ましい。紡糸速度と延伸倍率をバランス良く決定することによって、得られる繊維の強度、伸度を調整することができ、製織性に優れた繊維を得ることができる。たとえば、紡糸速度を１，５００ｍ／ｍｉｎとしたとき、延伸倍率は２．０倍〜２．４倍にすることが好ましく、２．１〜２．３倍とすることが特に好ましい。
【００４８】
延伸速度は操業性の観点から５００〜１，０００ｍ／ｍｉｎが好ましく、６００〜９００ｍ／ｍｉｎが特に好ましい。また、スピンドル回転数（ｒｐｍ）は、延伸速度に対応した値にすることが好ましい。延伸速度に見合うスピンドル回転数を適宜決定することによって、適当な撚り数となり、良好な操業性、良好な収縮性能を得ることができる。
【００４９】
次にこの分割型複合繊維を用いたワイピングクロスの製造例を以下に示す。
【００５０】
まず、上記分割型複合繊維を用いて繊維構造物を製造する（工程（１））。上記工程（１）は具体的には限定されず、通常の方法によって繊維構造物を製造するものであってよい。
【００５１】
上記工程（１）によって得られた繊維構造物に割繊処理を行う（工程（２））。割繊処理の方法としては、アルカリに溶解する方法が好適にあげられる。
【００５２】
アルカリに溶解する方法の場合、上述したように、加熱したアルカリ水溶液中に本発明の分割型複合繊維を浸し、ポリエステルの一部を溶解させ、同時にポリアミド成分を収縮させるため、ポリエステル樹脂に含まれているオリゴマーなどを由来とする自己発塵微粒子や低分子量物質が、アルカリ水溶液によって溶解除去され、該製品中の自己発塵粒子数を低減できる。
【００５３】
アルカリ溶解による処理の条件は、上述したように、一般的にポリエステル繊維構造物の減量加工で実施されている方法でよく、たとえば０．５％〜５．０％の水酸化ナトリウム水溶液を使用する。より好ましくは１．０％〜３．０％、特に好ましくは、１．０％〜２．０％である。処理温度は８５℃〜１００℃が好ましく、９０℃〜９８℃がより好ましい。
【００５４】
更に、上記工程（２）によって得られた繊維構造物に対して熱処理を行うことが好ましい（工程（３））。このような熱処理によって繊維を収縮させることができ、織物を高密度化することができる。熱処理条件は、例えば、湿熱条件下で１２０〜１５０℃で、０．５〜１時間程度で行うことができ、乾熱条件下であれば１５０℃〜１９０℃で３０秒〜１分程度で行うことができる。上記工程（３）の熱処理は、染色処理と同時に行うものであってもよい。すなわち、染色のための熱処理によって繊維を収縮させるものであってもよい。
【００５５】
本発明のワイピングクロスの製造方法においては、製織、製編等の工程を経て得られた生機に対して上述した各工程による処理を行うことによって、織物においては２０〜４０％巾方向に、編物においては４０〜６０％巾方向に収縮させることによって、最終の繊維構造物を得るものであることが好ましい。このような収縮率を得ることによって、優れたワイピング性を得るという点で好ましい。上記収縮率は、生機の状態での巾をＷ０、長さをＬ０、収縮後の巾をＷ、長さをＬとして、
１００×｛［（Ｗ０−Ｗ）／（Ｗ０）｝（％）
の式で計算できる。
【００５６】
そして、クリーンルーム内で使用するハードディスク等などの精密な電子機器の研磨や清掃等に用いる場合は、ついで、得られた織物をクリーンルーム内で純水により洗浄し乾燥を行って、必要に応じて、適宜、所望の大きさにカットする。その後、必要に応じてクリーンルーム内で純水により洗浄して乾燥してワイピングクロスを得ることができる。得られたワイピングクロスを樹脂フィルム内で密封パックするとよい。この密封パックしたものを、ハードディスク等の製造工程等使用する際に、開封して、ワイピングクロスを使用することができる。
【００５７】
本発明の分割型複合繊維を用いた織編物などの繊維構造物は、研磨や清掃性に適した起毛感を有している。また、自己発塵微粒子や低分子量物質の数も少なく、精密部品を汚染することがない。そして、研磨用布帛の場合は上記繊維構造物を適当なテープ状に切断して、テクスチャーテープを得ることができ、得られたテクスチャーテープは研磨対象部品を傷つけることを低減することができる。
【実施例】
【００５８】
以下に実施例を挙げて本発明を詳細に説明する。尚、本発明は以下に述べる実施例に限定されるものではない。
【００５９】
Ａ．ポリエステルの極限粘度
極限粘度[η]は、フェノール／テトラクロロエタン＝６／４（重量比）の混合溶剤中２０℃にて自動粘度計を用いて常法により測定した。
【００６０】
Ｂ．ポリアミドの相対粘度
相対粘度ηｒｅｌは、硫酸溶剤中２０℃にてオズワルド粘度計を用いて常法により測定した。
【００６１】
Ｃ．ワイピングクロス性能
分割型複合繊維を用いて筒編みを作成し、それぞれ割繊処理を行った後に、処理前後の筒編み布の面積収縮率（％）を測定した。一般に面積収縮率（％）が３０％以上でないとワイピング性能としては不十分なものとなる。
【００６２】
Ｄ．自己発塵微粒子数
自己発塵微粒子数測定は、ＲＩＯＮ社製パーティクルカウンター（ＫＭ−２７）を用い、ＩＥＳ−ＲＰ−ＣＣ００３．２（Ｈｅｌｍｋｅ  ｄｒｕｍ法)に準じて測定を行った。
尚、測定に用いた試料は、自己発塵以外の要因を軽減するため、超純水にて洗浄したもの測定対象とした。
【００６３】
（実施例１）
白色顔料を含まない、相対粘度２．７のナイロンＭＸＤ６（三菱ガス化学株式会社製、ポリアミドＭＸＤ６樹脂）と相対粘度２．６のナイロン６を重量比率５０：５０で混合したポリアミド樹脂組成物をＡ成分とする。一方、極限粘度０．６１のポリエチレンテレフタレートをＢ成分とする。
Ａ成分：Ｂ成分が容積比１：２の割合で、紡糸温度２９５℃、紡糸速度１０５０m／分で、Ａ成分が放射状部を構成するように溶融複合紡糸し、ほぼ図４と同様の断面の未延伸糸を得た。そして、得られた未延伸糸をローラーヒーター８５℃、プレートヒーター１５０℃、延伸倍率３．０倍で延伸し、５６ｄｔｅｘ／２５ｆの分割型複合繊維を得た。
そして、この延伸糸を用いて、２８ゲージ、直径１０ｃｍの筒編機によって、筒編物を得た。得られた筒編物を、２％水酸化ナトリウム水溶液に、９５℃で３０分間浸漬し、水洗することによって、分割、収縮処理を施した。
得られた筒編布のワイピング性能を評価するため、分割、収縮処理前後の筒編布の面積を測定し、面積収縮率（％）を計算した。４２．６％と非常に高い収縮率が得られた。
また、得られた筒編布の０．３μｍ以上の大きさの自己発塵微粒子の個数を測定した。
合計して１４ヶと、非常に少ない個数であった。
また、得られた筒編布にて、実際にハードディスク表面を摩擦し、表面の傷付き程度を確認した。表面には、ほとんど損傷を与えなかった。
【００６４】
（比較例１）
Ａ成分を相対粘度２．６の６ナイロンのみとした以外は、実施例１記載の方法で繊維を製造し、各種評価を行った。結果を表１に示す。
【００６５】
（比較例２）
比較例１記載の方法で繊維を製造し、筒編布の割繊、収縮方法を、ベンジルアルコール１５重量％、サンモールＢＫ−Ｃｏｎｃ（活性剤、日華化学株式会社製）０．５重量％からなる乳化水溶液に４０℃で１０分間浸漬して行う方法として各種評価を行った。結果を表１に示す。
【００６６】
（比較例３）
Ａ成分を相対粘度２．７のナイロンＭＸＤ６と二酸化チタンを２０００ｐｐｍ含有する相対粘度３．０のナイロン６を重量比率５０：５０で混合したポリアミド樹脂組成物とし、Ｂ成分を二酸化チタンを３２０ｐｐｍ含有する極限粘度０．６３のポリエチレンテレフタレートとした以外は、実施例１記載の方法で繊維を製造し、各種評価を行った。結果を表１に示す。
【００６７】
【表１】
2008303524.tif 000003
【００６８】
また、得られた筒編布を用いて、ハードディスクを研磨して研磨面を顕微鏡で観察したところ、実施例１のものは傷がなくきれいに磨かれており、異物の付着もなかった。実施例品は、比較例１、２のものに比べて、きれいに磨かれていた。
【００６９】
次に、ガラス板を用意して、その表面にワセリンを一定量塗布した後、得られた筒編布でガラス表面を一定回数、拭き取り、ワセリンの除去の程度を観察した。実施例１と比較例２のものとは同様にワセリンがきれいにふけたが、比較例１のものは実施例１と比べて、拭き取り性に劣るものとなった。
【００７０】
（実施例２）
経糸に８４ｄｔｅｘ／３６ｆのポリエステルマルチフィラメント（Ｓ撚：２００Ｔ／ｍ）、緯糸に実施例１で得られた５６ｄｅｘ／２５ｆの分割型複合繊維マルチフィラメントを２本引き揃えて、Ｓ方向に１１０Ｔ／ｍ撚りを施したものを準備した。経密度１４０本／２．５４ｃｍ、緯密度９１本／２．５４ｃｍの密度で、織組織５枚朱子に製織して生機を得た。
得られた生機を精練した後、２％水酸化ナトリウム水溶液に、９５℃で、３０分間浸漬し、分割型複合繊維を割繊した。ついで、１３０℃、３０分間、液流染色して、分割型複合繊維を収縮した。なお、得られた織物の経密度は１９２本／２．５４ｃｍ、緯密度は９５本／２．５４ｃｍであった。ここで、生機と得られた織物との面積収縮率は３５％であった。
得られた織物をクリーンルーム内にて、超純水にて洗浄し、乾燥した。所望の大きさに切断した後、超純水で洗浄して乾燥し、クリーンルーム用のワイピングクロスを得た。
【００７１】
（比較例４）
Ａ成分を、相対粘度２．６のナイロン６のみとした以外は実施例２と同様に生機を得た。得られた生機をベンジルアルコール３５重量％、ＫＭ−３００（活性剤、竹本油脂株式会社製）５重量％からなる乳化水溶液をパジング後に９５℃で処理して、分割型複合繊維を分割し収縮した。なお、得られた織物の経密度は１９２本／２．５４ｃｍ、緯密度は９５本／２．５４ｃｍであった。ここで、生機と得られた織物との面積収縮率は３５％であった。得られた織物を用いて、実施例２と同様にワイピングクロスを得た。
【００７２】
なお、面積収縮率は、生機の状態での巾をＷ０、長さをＬ０、収縮後の巾をＷ、長さをＬとして、以下の式で計算した。
面積収縮率（％）＝１００×｛［（Ｗ０×Ｌ０）−（Ｗ×Ｌ）］／（Ｗ０×Ｌ０）｝
【００７３】
（清掃性能）
次に、ガラス板を用意して、その表面にワセリンを一定量塗布した後、得られた筒編布でガラス表面を一定回数、拭き取り、ワセリンの除去の程度を観察した。結果を表２に示す。
（自己発塵性）
また、ＲＩＯＮ社製パーティクルカウンター（ＫＭ−２７）を用い、ＩＥＳ−ＲＰ−ＣＣ００３．２（Ｈｅｌｍｋｅ  ｄｒｕｍ法)に準じて、自己発塵数を測定した。結果を表２に示す。
（残留イオン）
また、ＤＩＯＮＥＸ社製イオンクロマトグラフ（ＩＣＳ１５００）により残留イオンを測定した。結果を表２に示す。
【００７４】
【表２】
2008303524.tif 000004
【００７５】
実施例２と比較例４のものを比較すると、実施例２のものは、従来のナイロン６をポリアミドとして用いてベンジルアルコール開繊した比較例４のものと同等の清掃性能を備えながら、自己発塵数は少なく、残留イオンが少なかった。クリーンルーム用のワイピングクロスとして好適に使用できる。
【産業上の利用可能性】
【００７６】
本発明の複合繊維から作製された布帛は、ワイピングクロスとして特に工業資材用途に適したものである。
【図面の簡単な説明】
【００７７】
【図１】本発明の分割型複合繊維の繊維横断面図の一例(サイドバイサイド型）である。
【図２】本発明の分割型複合繊維の繊維横断面図の一例（サイドバイサイド繰り返し型）である。
【図３】本発明の分割型複合繊維の繊維横断面図の一例（放射型）である。
【図４】本発明の分割型複合繊維の繊維横断面図の一例（放射型）である。
【図５】本発明の分割型複合繊維の繊維横断面図の一例（中空環状型）である。
【符号の説明】
【００７８】
１：ポリアミド樹脂組成物成分
２：ポリエステル樹脂成分
【図１】
2008303524.tif 000005
【図２】
2008303524.tif 000006
【図３】
2008303524.tif 000007
【図４】
2008303524.tif 000008
【図５】
2008303524.tif 000009